СПОСОБ ИЗГОТОВЛЕНИЯ ПРОВОЛОКИ ОВАЛЬНОГО СЕЧЕНИЯ
PRODUCTION METHOD OF WIRE WITH OVAL CROSS SECTION

Изобретение относится к обработке металлов давлением, а именно к способам производства проволоки, и может быть использовано при изготовлении дистанционирующей проволоки для ТВЭЛов атомных реакторов из стали марки ЧС-68ИД.
В качестве прототипа выбран способ получения фасонных профилей (А.С. SU 1447463), включающий холодную пластическую деформацию заготовки круглого сечения с получением проволоки готовых размеров волочением через фасонную волоку.
Недостатком указанного способа является недостаточный уровень механических и эксплуатационных свойств проволоки, производимой из коррозионно-стойкой стали, применяемой, в частности, в качестве дистанционирующей для реакторных сборок в установках на быстрых нейтронах.
Поскольку овальный профиль проволоки формируют в двухроликовой волоке с овальным калибром, то свободная боковая поверхность проволоки в калибре при неблагоприятной схеме напряженного состояния, свойственной волочению, подвержена растрескиванию. Готовая овальная проволока, произведенная таким способом, имеет низкое относительное удлинение и слабо сопротивляется межкристаллитной коррозии.
Технической задачей, на решение которой направлено заявленное изобретение, является повышение механических и эксплуатационных свойств производимой проволоки.
о
о
Указанная техническая задача решается тем, что в способе изготовления проволоки овального сечения, включающем холодную пластическую деформацию заготовки круглого сечения с получением проволоки готовых размеров волочением через фасонную волоку, деформацию проволоки предготовых размеров осуществляют холодной прокаткой с получением овального сечения высотой a=(0,9÷1,1)а·ехр(ε/2) и шириной b=(0,9÷1,1)b·ехр(ε/2), где ε - заданная степень деформации, а а и b - соответственно высота и ширина сечения проволоки готовых размеров, причем прокатку осуществляют в овальном калибре, после чего осуществляют волочение через фасонную волоку предготовых размеров.
Получение проволоки предготовых размеров с указанными размерами позволяет обеспечить степень холодной пластической деформации при чистовом обжатии заданную, например (20+5)%, и получить проволоку овального сечения с высокими механическими и эксплуатационными свойствами.
При формировании овального сечения проволоки предготовых размеров комбинацией прокатки в овальном калибре и волочением через фасонную волоку обеспечивают равномерную степень деформации по сечению проволоки и ее однородную мелкозернистую структуру.
Способ осуществляли следующим образом.
Проволока из стали ЧС-68ИД размера круглого сечения ⌀1,2 мм прокатана в овальном калибре с отношением осей калибра 2,3 с получением овальной проволоки с длиной осей 0,80 и 1,60 мм. Проволока без термообработки протянута через фасонные волоки 0,78×1,58 мм и 0,67×1,46 мм. На последнем размере проведена термическая обработка и чистовое волочение на конечные размеры 0,60×1,30 мм. Анализ проведен для трех партий проволоки и результаты приведены в таблице. Проволока соответствует требованиям ТУ 14-159-313.
№ партии
Масса бунта, кг
Размеры сечения, a×b
σ<sub>в</sub>, МПа
δ, %
Число гибов
Размер зерна
1
2,3
0,595-0,598×1,297-1,300
790-860
4,3-7,5
53-65
8-10
2
6,3
0,594-0,596×1,295-1,299
810-860
5,4-5,6
74-79
8-10
3
6,7
0,597-0,600×1,297-1,300
880-890
3,0-3,2
55-74
8-10